(57)【要約】【課題】  透明性・表面平滑性に優れ生産性の高い透明複合基板の製造方法を提供する。特に、液晶表示装置に用いられるプラスチック基板等の透明複合基板の製造方法に有用である。【解決手段】  繊維布に熱硬化性樹脂組成物を含浸または塗布・乾燥させたプリプレグの表裏に剥離性樹脂シートをラミネートし、樹脂を硬化させた後に剥離性樹脂シートを剥離することを特徴とする５５０ｎｍでの光線透過率が７０％以上、表面粗さ（Ｒｙ）が２μｍ以下の透明複合基板の製造方法。剥離性樹脂シートのガラス転移温度（Ｔｇ）あるいは熱分解温度が１８０℃以上であり、１５０℃から１８０℃の熱線膨張係数が９０ｐｐｍ未満のプラスチックを含み、かつ転写面側の表面粗さ（Ｒｙ）が０．５μｍ以下であることが望ましい。  【特許請求の範囲】
【請求項１】
繊維布に熱硬化性樹脂組成物を含浸または塗布・乾燥させたプリプレグの表裏に剥離性樹脂シートを積層し、前記熱硬化性樹脂組成物を硬化させた後に剥離性樹脂シートを剥離する複合基板の製造方法であって、前記複合基板の５５０ｎｍでの光線透過率が７０％以上、表面粗さ（Ｒｙ）が２μｍ以下であることを特徴とする透明複合基板の製造方法。
【請求項２】
前記熱硬化性樹脂の硬化後の屈折率と繊維布の屈折率との差が０．０１以下である請求項１記載の透明複合基板の製造方法。  
【請求項３】
前記繊維布の屈折率が１．４５〜１．５６である請求項１または２記載の透明複合基板の製造方法。
【請求項４】
前記繊維布がガラスクロスである請求項１〜３何れか一項記載の透明複合基板の製造方法。
【請求項５】
前記繊維布がガラス不織布である請求項１〜３何れか一項記載の透明複合基板の製造方法。
【請求項６】
前記熱硬化性樹脂組成物がエポキシ樹脂を含む請求項１〜５何れか一項記載の透明複合基板の製造方法。
【請求項７】
前記熱硬化性樹脂組成物がエポキシ樹脂及び酸無水物を含む請求項１〜５何れか一項記載の透明複合基板の製造方法。
【請求項８】
前記熱硬化性樹脂組成物に無機充填材を含有する請求項１〜７何れか一項記載の透明複合基板の製造方法。
【請求項９】
前記無機充填材の屈折率と、前記熱硬化性樹脂の硬化後の屈折率及び繊維布の屈折率との差が０．０１以下であり、前記無機充填材の平均粒径が２μｍ以下である請求項８記載の透明複合基板の製造方法。
【請求項１０】
前記無機充填材の含有量が、樹脂成分１００重量部に対して１０〜４００重量部である請求項８または９記載の複合基板の製造方法。
【請求項１１】
前記剥離性樹脂シートのガラス転移温度（Ｔｇ）あるいは熱分解温度が１８０℃以上であり、１５０℃から１８０℃の熱線膨張係数が９０ｐｐｍ未満のプラスチックを含み、かつ転写面側の表面粗さ（Ｒｙ）が０．５μｍ以下である請求項１〜１０何れか一項記載の透明複合基板の製造方法。
【請求項１２】
剥離性樹脂シートの材質にポリエステルフィルムを含む請求項１１記載の透明複合基板の製造方法。
【請求項１３】
剥離性樹脂シートの材質にポリイミドフィルムを含む請求項１１記載の透明複合基板の製造方法。
【請求項１４】
前記透明複合基板を連続的に巻き取ることを特徴とする請求項１〜１３何れか一項記載の複合基板の製造方法。
【請求項１５】
前記透明複合基板が表示素子用基板であることを特徴とする請求項１〜１４何れか一項記
載の複合基板の製造方法。
【発明の詳細な説明】
【技術分野】
【０００１】
本発明は、透明性・表面平滑性の優れた透明複合基板の製造方法に関する。
【背景技術】
【０００２】
液晶表示素子や有機ＥＬ表示素子用の表示素子基板、カラーフィルター基板、太陽電池基板等としては、一般にガラス板が広く用いられている。しかし、割れやすい、曲げられない、比重が大きく軽量化に不向きなどの理由から、近年、その代替として透明プラスチック基板が検討されている。これら表示装置に用いられるプラスチック基板には表面平滑性が求められる。特に表示装置に用いる場合は基板上に直接半導体素子を書き込むこともあり２μｍ以下レベルでの平滑性が求められているが、従来のプリプレグ使ってプレスする方法ではこのレベルの平滑性を得ることは困難であった。
通常表示装置に用いられるプラスチック基板（積層板）を得るためには半硬化状態の樹脂を含浸したプリプレグの１枚又は複数枚を加熱成形して樹脂層のみの積層板とするか、あるいは、銅箔等の金属板とともに加熱成形することにより、金属層と樹脂層から成る積層板とした後にエッチング処理等により、金属板を剥離して用いる。プリプレグはガラスクロス等の繊維布に樹脂含浸後、スクイズロール等のロールで余分な樹脂を掻き落とし、縦型の乾燥炉で乾燥させるが、このときガラスクロス等繊維布の凹凸を反映した形で乾燥・半硬化するために、表面形状は粗いものとなる。プリプレグ自体の表面粗さが粗いと得られるプラスチック基板の表面粗さも粗くなる。
プリプレグから積層板を得るためには、熱盤間に銅箔等の金属箔、プリプレグ、鏡面板等を１組として、それらを何枚も重ねて加熱成型する多段型のバッチプレスが一般的である。（非特許文献１）この時樹脂もある程度フローするためプリプレグそのものの表面形状が積層板そのものの表面と成る訳ではないが、もとのプリプレグの表面粗さが反映されたものとなる。すなわちプレス初期においては樹脂に流動性がない状態で加圧されることになるが、このとき金属箔が圧力により変形し、プリプレグの表面形状を反映した形状となり流動性のある温度域に達したときは、金属箔あるいは金属板が初期のプリプレグ表面粗さを反映した形状となっているため、平滑なプラスチック基板とはならない。また、金属箔の代わりにガラス板を使用することにより、平滑なプラスチック基板を得ることは可能だが、加圧成形時にガラス板が割れることがあった。
また、多段型のバッチプレスでは、生産性が低いばかりか各段の熱盤内に温度ムラがあり成型時に各積層板にかかる熱履歴が異なるために、板厚精度、成形性、反り、寸法変化率等の品質において差が生じ、品質のバラツキが少ない積層板を製造することは難しかった。更に得られた積層板の金属箔をエッチング除去する方法では、金属箔面自体にも５μｍ程度の凹凸があり、これが転写されるために液晶表示装置用としては、表面平滑性が不十分であった。
【０００３】
【非特許文献１】藤木政気、藤森秀信  偏著「多層プリント配線版キーワード１００」工業調査会、１９８７年１０月２０日  ５版発行  ｐ．４３−４６
【発明の開示】
【発明が解決しようとする課題】
【０００４】
本発明は透明性・表面平滑性に優れ生産性の高い透明複合基板の製造方法を提供するものである。
【課題を解決するための手段】
【０００５】
すなわち本発明は、
（１）  繊維布に熱硬化性樹脂組成物を含浸または塗布・乾燥させたプリプレグの表
裏に剥離性樹脂シートを積層し、前記熱硬化性樹脂組成物を硬化させた後に剥離性樹脂シートを剥離する複合基板の製造方法であって、前記複合基板の５５０ｎｍでの光線透過率が７０％以上、表面粗さ（Ｒｙ）が２μｍ以下であることを特徴とする透明複合基板の製造方法。
（２）  前記熱硬化性樹脂の硬化後の屈折率と繊維布の屈折率との差が０．０１以下である（１）の透明複合基板の製造方法。  
（３）  前記繊維布の屈折率が１．４５〜１．５６である（１）、（２）の透明複合基板の製造方法。
（４）  前記繊維布がガラスクロスである（１）〜（３）の透明複合基板の製造方法。
（５）  前記繊維布がガラス不織布である（１）〜（３）の透明複合基板の製造方法。
（６）  前記熱硬化性樹脂組成物がエポキシ樹脂を含む（１）〜（５）の透明複合基板の製造方法。
（７）  前記熱硬化性樹脂組成物がエポキシ樹脂及び酸無水物を含む（１）〜（５）の透明複合基板の製造方法。
（８）  前記熱硬化性樹脂組成物に無機充填材を含有する（１）〜（７）の透明複合基板の製造方法。
（９）  前記無機充填材の屈折率と、前記熱硬化性樹脂の硬化後の屈折率及び繊維布の屈折率との差が０．０１以下であり、前記無機充填材の平均粒径が２μｍ以下である（８）の透明複合基板の製造方法。
（１０）  前記無機充填材の含有量が、樹脂成分１００重量部に対して１０〜４００重量部である（８）、（９）の複合基板の製造方法。
（１１）  前記剥離性樹脂シートのガラス転移温度（Ｔｇ）あるいは熱分解温度が１８０℃以上であり、１５０℃から１８０℃の熱線膨張係数が９０ｐｐｍ未満のプラスチックを含み、かつ転写面側の表面粗さ（Ｒｙ）が０．５μｍ以下である（１）〜（１０）の透明複合基板の製造方法。
（１２）  剥離性樹脂シートの材質にポリエステルフィルムを含む（１１）の透明複合基板の製造方法。
（１３）  剥離性樹脂シートの材質にポリイミドフィルムを含む（１１）の透明複合基板の製造方法。
（１４）  前記透明複合基板を連続的に巻き取ることを特徴とする（１）〜（１３）の複合基板の製造方法。
（１５）  前記透明複合基板が表示素子用基板であることを特徴とする（１）〜（１４）の複合基板の製造方法。
である。
【発明を実施するための最良の形態】
【０００６】
本発明は、特定の物性を持つ剥離性樹脂シートを、プリプレグの表裏に積層し、樹脂を硬化させた後に剥離性樹脂シートを剥離することにより従来必要であったプレス工程も特に必要とせずに連続的に平滑なプラスチック基板が得られることを見出したものである。
従来用いられてきた剥離性金属箔は、プリプレグの表面形状、圧力によって変形し、また、表面を転写される金属箔自体の表面平滑性が不十分であるのに対して、本発明の剥離性樹脂シートは、金属箔よりも表面が平滑な上、プリプレグの表面に積層後、樹脂のフローに伴い、表面平滑性を回復することができるため、プリプレグ表面をむらなく平坦化、かつ、平滑化できるという利点がある。
本発明は繊維布に熱硬化性樹脂溶液を含浸し、タックフリー（半硬化）状態になるまで乾燥し、プリプレグを形成する。その後、得られたプリプレグの表裏に剥離性樹脂シートを加熱・圧着等により積層し、更に樹脂を加熱等により硬化させた後、樹脂シートを剥離して複合基板とし、必要であればこれを連続的に巻き取ることによりロール状の複合基板
を得るものである。
本発明において、含浸樹脂溶液を乾燥させ、半硬化状態のプリプレグを形成させる条件としては、含浸樹脂や溶剤の種類により異なるが、５０〜２００℃、０．５〜３０分が好ましい。これより温度が低く、乾燥時間が短い場合、流動性が大きいため、繊維布と加熱圧着する際に、端面からのしみ出しが大きく、均一な厚みの複合基板とならないことがある。またこれより温度が高く、乾燥時間が長い場合、剥離性シートと加熱・圧着する際、流動性が小さすぎ、基板表面を十分平滑化できないことがある。
剥離性シートをプリプレグに加熱・圧着により積層する条件としてはプレス形式の場合は７０〜２００℃、０．１〜１０ＭＰａ、５〜３０分、ロール式ラミネータの場合は７０〜２００℃、０．１〜１００ＭＰａ、０．１〜１０ｍ／分の条件が好ましい。特に温度としては含浸樹脂の乾燥温度±６０℃で実施することが望ましい。加熱温度が低いと樹脂が軟化せず基板表面を十分に平滑化できないことがあり、一方、加熱温度が高すぎると含浸樹脂中の溶剤が揮発発泡したり、フローが大きすぎて樹脂が流れ出てしまうことがある。プレス形式にて剥離性樹脂シートを繊維布に加熱・圧着する場合は効率の面から表裏同時に張り合わせることが望ましいが、ロール式ラミネータを用いる場合は片面毎に張り合わせることもできる。
【０００７】
本発明の透明複合基板を、表示素子用プラスチック基板に用いる場合は、その波長５５０ｎｍにおける光線透過率が７０％以上であることが好ましく、より好ましくは８０％以上、さら好ましくは８５％以上である。光線透過率が７０％未満であると、光の利用効率が低下し光効率が重要な用途には好ましくない。
【０００８】
本発明で用いられる繊維布は特に限定されるものではなく、種々の無機系または有機系の繊維布を用いることができる。 その具体例としては、 Ｅガラス（無アルカリガラス）、Ｓガラス、Ｄガラス、ＮＥガラス、クォーツ、高誘電率ガラス等のガラスクロス、ポリエステル繊維布、ナイロン繊維布等が挙げられる。 好ましくは屈折率が１．４５〜１．
５６のガラスクロス及びガラス不織布であり、より好ましくは屈折率１.５０〜１.５４のガラスクロス及びガラス不織布である。屈折率が１.５０〜１.５４のガラスクロス及びガラス不織布を用いた場合には、ガラスクロス及びガラス不織布のアッベ数に近い樹脂が比較的容易に選択でき、この樹脂と繊維布とのアッベ数が近いと広い波長領域で屈折率が一致し、広範囲で高い光線透過率が得られる。また、ガラスクロスの場合、織布フィラメントの織り方についても特に限定されるものではなく、平織り、ななこ織り、朱子織り、綾織り等の構造を有する織物でも良く、好ましくは平織りである。 繊維の厚みも特に限定
されるものではないが、３０〜３００μｍであることが好ましい。
【０００９】
本発明に用いられる繊維布は、樹脂成分との濡れ性を改善する目的で各種のシランカップリング剤、ボランカップリング剤、チタネート系カップリング剤、アルミニウム系カップリング剤等の表面処理剤で処理されても良く、これに限定されるものではない。
【００１０】
本発明で用いられる熱硬化性樹脂組成物は、繊維布と複合化して厚さ２００μｍのシートにした場合、波長５５０ｎｍの光線透過率が７０％以上であれば特に限定されるものではないが、より好ましくは８０％以上、さらに好ましくは８５％以上の光線透過率をもつことが望ましい。光線透過率が７０％未満であると、光の利用効率が低下し光効率が重要な用途には好ましくない。これら透明性が良い熱硬化性樹脂としてアクリレート樹脂、エポキシ樹脂、ポリイミド樹脂、ポリアミド樹脂などがあげられる。反応性モノマーとしては、熱で架橋させることができるものであれば特に制限されないが、透明性、耐熱性、生産性の面から２つ以上の官能基を有するエポキシ樹脂が好ましい。これら樹脂は、単独で用いても２種以上を併用しても良い。
【００１１】
本発明で用いられる熱硬化性樹脂の硬化後のガラス転移温度は、表示素子プラスチック
基板に用いられる場合、１５０℃以上であることが好ましく、より好ましくは２００℃以上である。樹脂のガラス転移温度が１５０℃未満であるとＴＦＴ素子形成工程等で変形が生じる事がある。
【００１２】
かかる透明複合基板において、波長５５０ｎｍの光線透過率を向上させる方法としては、(１)熱硬化性樹脂と繊維布との屈折率を合わせる、(２)光の波長以下の微細な繊維の繊維布を用いる、などがあげられるが、材料入手の容易さから屈折率を一致させるのが好ましい。
【００１３】
熱硬化性樹脂の硬化後の屈折率とガラス繊維布の屈折率との差は、優れた透明性を維持するため０.０１以下であることが好ましく、０.００５以下がより好ましい。屈折率差が０.０１より大きい場合には、得られるプラスチック基板の透明性が劣る傾向がある。
【００１４】
熱硬化性樹脂と繊維布との屈折率差を０.０１以下にするには、(1)繊維布との屈折率差が０.０１以下の樹脂を選択する、(2)繊維布の屈折率を調整して樹脂の屈折率に合わせる、(3)樹脂の屈折率を調整して繊維布の屈折率を合わせる方法などが採用し得る。しかし
ながら表示素子用基板に用いる場合、要求される種々の特性を満足しつつ、樹脂と繊維布との屈折率差が０.０１以下の組み合わせを選択することは容易でなく、また、繊維布の
屈折率を調整して樹脂の屈折率に合わせる方法では特殊な繊維を用いることになり、コストの面から好ましくないため、樹脂の屈折率を調整して繊維布の屈折率に合わせる方法が好ましい。
【００１５】
繊維布の屈折率に樹脂の屈折率を合わせるには、(1)屈折率の異なる２種以上の樹脂を
組み合わせる方法、(2)樹脂よりも屈折率が大きいか、小さい添加剤を添加して調整する
方法などが挙げられる。なかでも、繊維布よりも屈折率の高い樹脂と繊維布よりも屈折率の低い樹脂を組み合わせて屈折率を調整する方法が好ましい。この方法によれば、樹脂の屈折率をＥガラス、Ｓガラス、ＮＥガラスなどの汎用的な繊維布の屈折率に合わすことが比較的容易である。
【００１６】
屈折率の異なる樹脂の組み合わせとしては、(1)屈折率の異なる２種以上の樹脂の組み
合わせ、(2)屈折率の異なる２種以上の硬化剤の組み合わせ、(3)樹脂と屈折率の異なる他の樹脂との組み合わせなど、繊維布の屈折率に調整できるものであれば特に限定されないが、樹脂同士の相容牲が高く、かつ広い範囲で屈折率の調整ができることから屈折率の異なる２種以上の樹脂の組み合わせが好ましい。すなわち、繊維布の屈折率に調整可能な好ましい樹脂の組み合わせは、硬化したときの屈折率が繊維布よりも低い１種以上の樹脂と、硬化したときの屈折率が繊維布よりも高い１種以上の樹脂との組み合わせである。
硬化後の樹脂の屈折率は使用した硬化剤によっても異なり、本発明にて用いられる、屈折率の低い樹脂、或いは高い樹脂としては、各々、硬化後の屈折率が、用いられる繊維布の屈折率よりも低く、或いは高くなるものであれば特に限定されない。
【００１７】
具体的には、繊維布として、ＥガラスやＳガラスなど屈折率が１.５２以上のガラス繊
維布を用いる場合、酸無水物を硬化剤とすると、(ｉ)比較的屈折率の低い脂環式エポキシ樹脂(式(３)〜(８)など)、及び屈折率が中程度であるトリグリシジルイソシアヌレート(
式(９))から選ばれた少なくとも１種のエポキシ樹脂と、(ii)比較的屈折率の高いイオウ
含有エポキシ樹脂(式(１))及びフルオレン骨格含有エポキシ樹脂(式(２))から選ばれた少なくとも１種のエポキシ樹脂の組み合わせなどがある。前記成分(ｉ)としては、それらのうち、トリグリシジルイソシアヌレートが耐熱性の点からより好ましい。
【００１８】
一方、ＮＥガラスなど屈折率が１.５２未満のガラス繊維布を用いる場合は酸無水物を
硬化剤として、(ｉ)比較的屈折率の低い脂環式エポキシ樹脂(式(３)〜(８)など)から選ば
れた少なくとも１種のエポキシ樹脂と、(ii)屈折率が中程度であるトリグリシジルイソシアヌレート(式(９))、並びに比較的屈折率の高いイオウ含有エポキシ樹脂(式(１))及びフルオレン骨格含有エポキシ樹脂(式(２))から選ばれた少なくとも１種のエポキシ樹脂の組み合わせなどがある。
【００１９】
前記の比較的屈折率の低いエポキシ樹脂としては、式(３)〜(８)にて示される脂環式エポキシ樹脂などが挙げられる。
【化１】
2005225104.tif 000002
【００２０】
【化２】
2005225104.tif 000003
【００２１】
【化３】
2005225104.tif 000004
【００２２】
【化４】
2005225104.tif 000005
【００２３】
【化５】
2005225104.tif 000006
【００２４】
【化６】
2005225104.tif 000007
【００２５】
また、前記の屈折率が中程度であるトリグリシジルイソシアヌレートは式(９)にて示される。
【００２６】
【化７】
2005225104.tif 000008
【００２７】
前記の比較的屈折率の高いイオウ含有エポキシ樹脂、及びフルオレン骨格含有エポキシ樹脂は、下記の式(１)及び式(２)にて表される。
【００２８】
イオウ含有エポキシ樹脂
イオウ含有エポキシ樹脂としては、イオウを含有し、２つ以上のエポキシ基を有するエポキシ樹脂であれば特に限定されず、耐熱性や透明性の点から式(１)に示すエポキシ樹脂が好ましい。
【００２９】
【化８】
2005225104.tif 000009
式(１)で示されるエポキシ樹脂の中でも、反応性、耐熱性や取り扱い安さからＸがＳＯ２、Ｙが酸素、Ｒ５〜Ｒ１０がすべて水素、ｎが０〜１であるビスフェノールＳが最も好ましい。
【００３０】
フルオレン骨格含有エポキシ樹脂
フルオレン骨格含有エポキシ樹脂としては、フルオレン骨格を含有し、２つ以上のエポキシ基を有するエポキシ樹脂であれば特に限定されないが、耐熱性や透明性の点から式(
２)で示されるエポキシ樹脂が好ましい。
【００３１】
【化９】
2005225104.tif 000010
【００３２】
硬化後の屈折率の異なる熱硬化性樹脂は、目的とする屈折率に応じて適宜の配合割合で混合し硬化することができ、熱硬化性樹脂の屈折率を繊維布の屈折率に調整することができる。
【００３３】
本発明で用いられる熱硬化性樹脂には、柔軟性付与するなどのため、所望の特性を損なうことのない範囲で、単官能の反応性モノマーを併用してもよい。この場合、樹脂全体の屈折率を繊維布の屈折率に合うように配合量を調整する。
【００３４】
本発明に用いる熱硬化性樹脂は、酸無水物及び必要に応じて重合開始剤の存在下で硬化させて用いてもよい。
【００３５】
酸無水物としては、無水フタル酸、無水マレイン酸、無水トリメリット酸、無水ピロメリット酸、ヘキサヒドロ無水フタル酸、テトラヒドロ無水フタル酸、メチル無水ナジック酸、無水ナジック酸、無水グルタル酸、メチルヘキサヒドロ無水フタル酸、メチルテトラヒドロ無水フタル酸、メチル水添無水ナジック酸、水添無水ナジック酸などがあげられ、なかでも透明性が優れることからメチルヘキサヒドロ無水フタル酸やメチル水添無水ナジック酸が好ましい。
【００３６】
また、硬化促進剤を併用することも好ましい。この硬化促進剤としては、１,８−ジア
ザ−ビシクロ(５,４,０)ウンデセン−７、トリエチレンジアミン等の三級アミン類、２−エチル−４−メチルイミダゾール等のイミダゾール類、トリフェニルホスフィン、テトラフェニルホスホニウムテトラフェニルボレート等のリン化合物、四級アンモニウム塩、有機金属塩類、およびこれらの誘導体等があげられ、これらのなかでもリン化合物が好ましい。これら硬化促進剤は、単独で用いてもよく２種以上を併用してもよい。
【００３７】
酸無水物の使用量は、エポキシ樹脂中のエポキシ基１当量に対して、酸無水物基を０.
５〜１.５当量に設定することが好ましく、０.７〜１.２当量がより好ましい。
【００３８】
本発明の透明複合基板は、必要に応じて、透明性、耐溶剤性、耐熱性等の特性を損なわない範囲で、熱可塑性又は熱硬化性のオリゴマーやポリマーを併用してよい。この場合、吸水率の低減などのため、脂環式構造やカルド骨格を有するオリゴマーやポリマーを使用することが好ましい。これら熱可塑性または熱硬化性のオリゴマーやポリマーを併用する場合は、全体の屈折率がガラス繊維布の屈折率に合うように組成比を調整する必要がある。
【００３９】
本発明の熱硬化樹脂組成物は、樹脂成分とともに無機充填材を併用しても良い。この無機充填材は透明複合基板の５５０ｎｍでの光線透過率が７０％未満に低下しない範囲では特に限定するものではないが、硬化後の樹脂及び繊維布との屈折率差が０．０１以下で、平均粒径２μｍ以下が好ましく、さらに屈折率差が０．００５以下で、平均粒径２μｍ以下がより好ましい。無機充填材は弾性率を高め、線膨張係数を低下させ、吸水性を低下させる効果がある。無機充填材としては、例えばタルク、アルミナ、ガラス、シリカ、マイカ等が挙げられる。これらの中でも屈折率差をより小さくするために、繊維布と同組成もしくは繊維布を粉砕したものが好ましい。また、平均粒径２μｍ以下の無機充填材を用いることが充填性を向上させる点で好ましい。平均粒径が２μｍを超えるとプリプレグ作製時の繊維布への含浸性低下、樹脂組成物中の無機充填材が沈降する、表面平滑性が低下する等の現象が起こり、望ましくない。また、平均粒径は粘度制御の点で０．２μｍ以上が好ましい。なお、本発明で平均粒径は株式会社堀場製作所粒度分布測定装置  ＬＡ９２０を用いて、レーザ回折／散乱法で測定を行った。
無機充填材の配合量としては、熱硬化性樹脂等の樹脂成分１００重量部に対して、１０〜４００重量部が好ましく、より好ましくは４０〜３００重量部である。１０重量部より少ないと無機充填材を添加することによる低熱膨張化の効果が少なく、４００重量部を超えると樹脂組成物中の無機充填材の割合が大きすぎて、樹脂ワニスのガラス基材への塗布、含浸などの操作が困難となる傾向がある。
【００４０】
本発明の熱硬化性樹脂組成物には、カップリング剤を添加することが好ましい。カップリング剤は樹脂と無機充填材の界面の濡れ性を向上させることにより、繊維布に対して樹脂および充填材を均一に定着させ、耐熱性や吸湿性を改良する効果が認められる。カップリング剤としては通常用いられるものなら何でも使用できるが、これらの中でもエポキシシランカップリング剤、チタネート系カップリング剤、アミノシランカップリング剤及びシリコーンオイル型カップリング剤の中から選ばれる１種以上のカップリング剤を使用することが無機充填材界面との濡れ性が高く、耐熱性向上の点で好ましい。本発明でカップリング剤は、無機充填材に対して０．０５重量％以上、３重量％以下が望ましい。これより少ないと充填材を十分に被覆できず、またこれより多いと機械特性等が低下するようになるためこの範囲で用いることが望ましい。
【００４１】
また、本発明の熱硬化性樹脂組成物中には、必要に応じて、透明性、耐溶剤性、耐熱性等の特性を損なわない範囲で、少量の酸化防止剤、紫外線吸収剤、染顔料等を含んでいて
も良い。
【００４２】
本発明の剥離性樹脂シートは転写面側の表面粗さＲｙが０．５μｍ以下、より好ましくは０．１μｍ以下でかつＴｇあるいは熱分解温度が１８０℃以上であり１５０℃から１８０℃の線膨張係数係数が９０ｐｐｍ未満の樹脂シートが好ましい。転写面側の表面粗さＲｙは低いほど好ましいが、０．５μｍ以上のシートを用いるとこの面がプリプレグに転写し表面粗さが粗くなってしまう。プラスチック基板の製造工程に耐えうる耐熱性が必要であると共に、線膨張係数が９０ｐｐｍを越える様な樹脂シートを用いると、樹脂シートを剥離する前のプリプレグにストレスが内在するためにカールが発生し、後工程を円滑に行うことが難しくなることがある。好ましい樹脂の例としては、ポリエステル樹脂、ポリイミド樹脂、ポリアミド樹脂等を挙げることができる。
【実施例】
【００４３】
次に本発明について、実施例及び比較例を挙げて詳細に説明するが、本発明はその要旨を越えない限り、以下の実施例に制限されるものではない。
（実施例１）
トリグリシジルイソシアヌレート(日産化学工業製ＴＥＰＩＣ)７２.５重量部、ビスフ
ェノールＳ型エポキシ樹脂(大日本インキ化学工業製エピクロンＥＸＡ１５１４)２７.５
重量部、メチルヘキサヒドロ無水フタル酸(新日本理化製リカシッドＭＨ−７００)１２０重量部、及びテトラフェニルホスホニウムブロマイド(北興化学工業製ＴＰＰ−ＰＢ)１.
４重量部を、高速攪拌機を用いて１０分攪拌し樹脂ワニスを得た。調製した樹脂ワニスをロールスクイズ方式の含浸装置でＳガラス系ガラスクロス(厚さ１００μｍ、屈折率１.５３０、ユニチカクロス製、＃２１１７タイプ)に含浸後、１８０℃で２分乾燥させ総厚８
０μｍのプリプレグを得た。ゴム製のロール式ラミネータを用いて、１６０℃、１ＭＰａ、１ｍ/分の条件で、プリプレグと接する面側に離型処理を施した表面粗さＲｙが０．３
μｍのポリエステル（ＰＥＴ）剥離性樹脂シート二枚を、得られたプリプレグの表裏同時に連続的にラミネートし、２００℃で１０分乾燥させた後に剥離性樹脂シートを剥離することにより複合基板を得た。得られた複合基板は、５５０ｎｍでの光線透過率は８９％で、表面粗さＲｙが０．８μｍの平滑性に優れたものであり、表示基板として使用できるものであった。
【００４４】
（実施例２）
トリグリシジルイソシアヌレート(日産化学工業製ＴＥＰＩＣ)２０重量部、ビスフェノールＳ型エポキシ樹脂(大日本インキ化学工業製エピクロンＥＸＡ１５１４)８０重量部、メチル水添無水ナジック酸(新日本理化製リカシッドＨＭＡ−１００)７５重量部、及びテトラフェニルホスホニウムブロマイド(北興化学工業製ＴＰＰ−ＰＢ)１重量部を１００℃にて溶融混合、高速攪拌機を用いて１０分攪拌し樹脂ワニスを得た。樹脂ワニスをロールスクイズ方式の含浸装置でＥガラス系ガラスクロス(１００μｍ、屈折率１.５６０、ユニチカクロス製＃２１１７タイプ)に含浸後、１８０℃で２分乾燥させ総厚８０μｍのプリ
プレグを得た。ゴム製のロール式ラミネータを用いて、１６０℃、１ＭＰａ、１ｍ/分の
条件で、プリプレグと接する面側に離型処理を施した表面粗さＲｙが０．３μｍのポリエステル（ＰＥＴ）剥離性樹脂シート二枚を、得られたプリプレグの表裏同時に連続的にラミネートし、２００℃で１０分乾燥させた後に剥離性樹脂シートを剥離することにより複合基板を得た。得られた複合基板は、５５０ｎｍでの光線透過率は８７％で、表面粗さＲｙが０．８μｍの平滑性に優れたものであり、表示基板として使用できるものであった。
【００４５】
(実施例３)
トリグリシジルイソシアヌレート(日産化学工業製ＴＥＰＩＣ)４０重量部、脂環式エポキシ樹脂(ダイセル化学工業製セロキサイド２０２１)６０重量部、メチル水添無水ナジック酸(新日本理化製リカシッドＨＭＡ−１００)１３９重量部、１−ベンジル−２−フェニ
ルイミダゾール(１Ｂ２ＰＺ)１重量部を１００℃で溶融混合、高速攪拌機を用いて１０分攪拌し樹脂ワニスを得た。樹脂ワニスをロールスクイズ方式の含浸装置でＮＥガラス系ガラスクロス(厚さ１００μｍ、屈折率１.５１０、日東紡製)に含浸後、１８０℃で２分乾
燥させ総厚８０μｍのプリプレグを得た。ゴム製のロール式ラミネータを用いて、１６０℃、１ＭＰａ、１ｍ/分の条件で、プリプレグと接する面側に離型処理を施した表面粗さ
Ｒｙが０．３μｍのポリエステル（ＰＥＴ）剥離性樹脂シート二枚を、得られたプリプレグの表裏同時に連続的にラミネートし、２００℃で１０分乾燥させた後に剥離性樹脂シートを剥離することにより複合基板を得た。得られた複合基板は、５５０ｎｍでの光線透過率は８８％で、表面粗さＲｙが０．７μｍの平滑性に優れたものであり、表示基板として使用できるものであった。
【００４６】
（実施例４）
ＮＥガラス系ガラスクロス(厚さ１００μｍ、屈折率１.５１０、日東紡製)をビーズミ
ルで粉砕し、平均粒径１μmのガラスフィラーを得た。このガラスフィラーを無機充填材
として５０重量部、エポキシシランカップリング剤Ａ−１８７を０．４重量部にした以外は、実施例３と同様に行いプリプレグを得た。得られた複合基板は、５５０ｎｍでの光線透過率は８２％で、表面粗さＲｙも１．２μｍと平滑性の優れたものであり、表示基板として使用できるものであった。
【００４７】
（実施例５）
剥離性樹脂シートとして転写面側の表面粗さＲｙが０．４μｍのポリイミドフィルム（ユーピレックス２５Ｓ：宇部興産（株）製  １５０℃から１８０℃の線膨張係数  １２ｐｐｍ）を用いた以外は、実施例１と同様に行いプリプレグを得た。得られた複合基板は、５５０ｎｍでの光線透過率は８９％で、表面粗さＲｙも１．０μｍと平滑性の優れたものであり、表示基板として使用できるものであった。
【００４８】
（比較例１）
実施例１のプリプレグを用い、２枚の電解銅箔（１８μｍ）光沢面（表面粗さＲｙが５μｍ）側間に本プリプレグを挿み、鏡面のステンレス板を当て板として、圧力４ＭＰａ、温度２２０℃で１時間加熱加圧成形を行い両面銅張り積層板を得た。更に両側の銅箔をエッチングして全面除去し透明複合基板を得た。得られた複合基板は、５５０ｎｍでの光線透過率は８６％であったが、表面粗さＲｙが４．３μｍと表示基板として使用するには平滑性が不十分なものであった。
【００４９】
（比較例２）
ＮＥガラス系ガラスクロス(厚さ１００μｍ、屈折率１.５１０、日東紡製)をビーズミ
ルで粉砕し、平均粒径１μmのガラスフィラーを得た。このガラスフィラーを５０重量部
、エポキシシランカップリング剤Ａ−１８７を０．４重量部にした以外は、実施例３と同様に行いプリプレグを得た。得られたプリプレグを用い比較例１と同様の方法で複合基板を得た。得られた透明複合基板は、５５０ｎｍでの光線透過率は８１％であったが、表面粗さＲｙが４．６μｍと表示基板として使用するには平滑性が不十分なものであった。
【産業上の利用可能性】
【００５０】
本発明は透明性・表面平滑性に優れ、ロール形状での連続生産も可能であり、生産性の高い透明複合基板の製造方法である。特に、液晶表示装置に用いられるプラスチック基板等の透明複合基板の製造方法に有用である。